"Ni:15~58の範囲にあり、融点降下元素としてPとSiを、P:4~7、PSi:8.5~13、耐食性付与元素としてCr:15~35を含有するNi基合金ロウ材において、Cu:0.5~3とともに、Fe:0.3~37を含有することを特徴とするNi基合金ろう材。さらに、Mo:0.5~3を含有することを特徴とする請求項1記載のNi基合金ろう材。前記Mo:1.5~3であることを特徴とする請求項2記載のNi基合金ろう材。前記Cu:1.5~3であることを特徴とする請求項1、2又は3記載のNi基合金ろう材。前記Fe:0.3~23であることを特徴とする請求項1~4のいずれか一記載のNi基合金ろう材。Ni:45~58の範囲にあり、融点降下元素としてPとSiを、P:4~7、PSi:8.5~13、耐食性付与元素としてCr:22~35を含有するNi基合金ロウ材において、Mo:0.5~3とともに、Fe:0.3~23を含有することを特徴とするNi基合金ろう材。前記Mo:1.5~3であることを特徴とする請求項5記載のNi基合金ろう材。前記PSi:9.5~13であることを特徴とする請求項1~7いずれか一記載のNi基合金ロウ材。Ni:30~58の範囲にあり、融点降下元素としてPとSiを、P:4~7、PSi:8.5~13、耐食性付与元素としてCr:15~35を含有するNi基合金ロウ材において、Mo:0.5~3.0及び/又はCu:0.5~3とともにTi:0.01~3但し:Mo:1.5~3且つTi:0.8~3の組合わせを除く。を含有し、さらに、Fe:0.3~30を含有することを特徴とするNi基合金ろう材。Ti:0.01~0.9を含有することを特徴とする請求項9記載のNi基合金ろう材。Ni:30~58の範囲にあり、融点降下元素としてPとSiを、P:4~7、PSi:8.5~13、耐食性付与元素としてCr:22~35を含有するNi基合金ロウ材において、Mo及びCuが実質的に無添加であるとともに、Ti:0.01~3を含有することを特徴とするNi基合金ろう材。本発明は、上記にかんがみて、高度の耐食性特に排気系凝縮水に対するを容易に得ることができ、更には、高度の耐食性を維持しながらNiの一部をFeに置換できるNi基合金ろう材を提供することを目的とする。本発明者らは、上記課題を解決するために、鋭意開発に努力をした結果、下記構成のニッケル基合金ロウ材に想到した。本発明の一つは、Ni:15~58の範囲にあり、融点降下元素としてPとSiを、P:4~7、PSi:8.5~13、耐食性付与元素としてCr:15~35を含有するNi基合金ロウ材において、Cu:0.5~3望ましくは1.5~3とともに、Fe:0.3~37望ましくは0.3~23、更に望ましくは6~23を含有することを特徴とするものである。特許文献1において、不純物元素としてCu:1以下およびFe:5以下の含有を示唆している。しかし、積極的に上記Cu:0.5~3と、Fe:0.3~37とした場合、従来例に比して格段に耐食性が向上することは、何ら開示若しくは示唆されていない。特に、Fe:6以上と多量に配合しても37までは、排気系耐食性が従来例と同等レベルに維持され又は向上することは当業者にとって、予見可能性を有しないことである。上記構成において、さらに、Mo:0.5~3を含有することが望ましい。Ni含有率を低下させてFeの含有率を高くしても、更に耐食性が向上して、本発明の効果が顕著となる試料No.3。本発明の他の一つは、Ni:45~58の範囲にあり、融点降下元素としてPとSiを、P:4~7、PSi:8.5~13、耐食性付与元素としてCr:22~35を含有するNi基合金ロウ材において、Mo:0.5~3望ましくは1.5~3とともに、Fe:0.3~23望ましくは6~23を含有することを特徴とするものである。特許文献1において、Mo:5以下およびFe:5以下の含有を示唆しているが、両者を併用した場合に、排気系耐食性が従来例に比して格段に向上する試料No.8,17ことは、何ら開示若しくは示唆されていない。以下、本発明に想到し得た経緯について、試験例実施例を含む。を挙げながら説明する。本発明者らは、特許文献1の実施例において、一番Ni含有率が小さい下記組成の実施例10以下、従来例と称する。に着眼した。Cr:30.0、P:6.9、Si:4.6、Ni残部:58.5それらの添加元素以外に、耐食性向上の可能性のあるMo、Cu、TiおよびMnに着目し、Ni含有率を減じてFeに代替させても、排気系耐食性が維持され又は向上する組成について、試験検討した。ここでは、耐食性は、主として排気系凝縮水における孔食電位で評価した。以下の説明で耐食性は特に断らない限り、排気系凝縮水における耐食性排気系耐食性を意味する。この試験検討に際して、いわゆる品質工学Taguchimethodを適用し、各合金元素を制御因子とし出力値を孔食電位として、L18直交表をもとに調製した18種類の合金元素の孔食電位を測定し、その結果における静特性の望大特性を使用して、各合金元素の孔食に与える影響を求めた。例えば、制御因子がPの場合、水準12の試料数n=9であり、他の合金元素成分元素が制御因子の場合、水準123の試料数はn=6である表2。1先ず、P、Ni、Cr、Si、Mo、Cu、Ti、Mnを合金構成元素制御因子とし、それらのうち、P、Ni、Cr、Pについては、従来例の含有率を基準最大値として、下記基準で3水準に振った但しPは2水準。なお、試料調製に際して、ピンポイントの組成にすることはできないため、各水準には許容幅を持たした。P:従来例の含有率を最大値として、約1刻みで減じて設定した。Ni:従来例の含有率を最大値として、約20刻みで減じて設定した。Cr:従来例の含有率を最大値として、約5刻みで減じて設定した。その他の元素は、下記基準で3水準に振った。Si:従来例の含有率を最小値として、約0.5刻みで増して設定した。Mo:高価であるとともに融点が上昇して濡れ性に悪影響を与えるおそれがあるため、望ましい範囲である2特許文献1の実施例13を基準として、1刻みで減じて設定した。水準1はMo無添加とした。Cu:高価であるため、不可避不純物と考える場合の1以下特許文献1の段落0011の倍の約2を最大値として、約1刻みで減じて設定した。水準1の上限値は不可避不純物量であり実質無添加の範囲である。Ti:高価であるため、約1を最大値として、約0.5刻みで減じて設定した。Mn:不可避不純物と考える場合0.5特許文献段落0011の倍の約1を最大値として、約1刻みで減少して設定した。各合金元素制御因子の水準含有率を表1に示す。表1には、それらの水準によって、サポートされると考えられる可能な範囲を下段に一段Mo、Cuについてはより確実な範囲の二段で表示した。なお、冷却水系耐食性に効果があるTiについても、同様にサポートされると考えられる可能な範囲を下段に一段で表示した。表に示す如く、Moの水準1およびCuの水準1は、何れも、無添加乃至実質的な無添加を意味する。そして、品質工学に基づいて、制御因子における各水準の組み合わせを求めたところ、表2に示す18通りの組み合わせとなった。表2に示す組成にしたがって、各試料のNi基合金ろう材を、慣用のアトマイズ法により調製後、電気炉内、アルゴンガス雰囲気中で溶解鋳造し、インゴットを調製した。なお、表2のFe含有率は、各試料の分析結果を示す。そして、各試料のNi合金ろう材を用いて、下記項目の排気系耐食性試験を実施した。1排気系耐食性試験排気系模擬凝縮水として、出願人が品質管理用評価に使用しているもの営業秘密で試験を行った。前記各インゴットを試験片として、ステンレス鋼の孔食電位測定方法JISG0577に準拠して、孔食電位を測定した図1参照。参照電極はAg/AgCl極とした。各試料試料No.における、孔食電位を表2に示すとともに、望大特性のSN比を求めて、その結果を図2に示す。なお、表2における排気系耐食評価の欄における評価基準は下記の通りとした。×:従来例より低下、○:従来例より向上、◎:従来例より格段に向上なお、SN比は、下記式で表され、孔食電位の高さと分散バラツキの小ささを反映する。分散σ2=1/n1/y121/y221/yn2SN比η=-10logσ2図2において、SN比の最低値との数値差が、4以上を耐食性効果有りとして黒点表示とし、且つ、SN比が平均値近傍以上の場合、耐食性向上に寄与できる範囲として○で囲んだ。それ以外は、耐食性向上効果なしとして、白点表示とした。その結果、Ni水準2:38.1~39.2、水準3:52.7~55.6;Cr水準2:24.2~25.4、水準3:27.6~30.5、Mo水準2:0.95~1.02、水準3:1.94~2.14、Cu水準2:0.93~1.06、水準3:1.78~2、の範囲で耐食性向上を示すことが伺える表1薄墨部。なお、特許文献1において、PSi=10~13を発明特定事項としている。発明特定事項とした理由を記載してある箇所を次に引用する。[0008]PとSiは、Ni-Cr固溶体との共晶反応により合金の融点に及ぼす影響が大きく、ひいてはろう付性に重要な影響を与えると同時に、耐食性にも影響する成分である。本発明のろう材合金組成の場合は、特にPとSi合計の添加量の限定が合金の融点決定に重要な作用をおよぼす。即ち、PSiの合計が10未満では亜共晶傾向が強くなり、液相線温度が上昇し、固相線との幅が拡がるため、ろう付性が劣化する。PSiの合計が13を超えると過共晶傾向が強くなり、液相線温度が上昇すると共に合金が脆くなる。PとSiは合金の融点及び耐食性に対し、相互に作用、反作用する傾向となる。したがって、本発明では、ロウ付け性の見地から、P:4~7とPの含有率を狭めるとともに、PSi:8.5~13望ましくは、9.5~12と、PSiの下限値を若干下げて設定した。そして、本発明者らは、各試料No.における孔食電位の測定結果から、従来の排気系耐食性向上成分Ni、Crに加えてCuを微量のFe0.5とともに添加した場合試料No.9,18、従来例より格段に高い耐食性が得られることを知見した表2および図34参照。また、図34に示す如く、Feの含有率を増大させていくと、耐食性は低下する傾向にある但し、組み合わせる耐食性向上成分により異なる。そして、Fe含有率が37以下の範囲なら、従来例と同等以上の耐食性が得られることが分かった試料No.3~5、7,9および14~18。その際、Moを添加すると効果的であり試料No.3,9,1516等、Moのみでも、Niが耐食性向上範囲水準3およびCrが耐食性向上範囲水準2であれば、効果を有することが分かった試料No.8,17。なお、試料No.6は、Mo、Cuとも無添加であり、当然、Feの添加により、耐食性は従来例より低下している。また、試料No.13では、Moが添加されているが、Cuが無添加であり、Cuを併用すれば、Feを25以上添加しても例えば、28、耐食性は向上すると推定される試料No.4,5参照。なお、下記におけるFeの範囲は、表2のFe含有率から帰納したものである以下同じ。。以上の考察から、下記二つの発明1、2が帰納される。1Ni:15~58の範囲にあり、融点降下元素としてPとSiを、P:4~7、PSi:8.5~13、耐食性付与元素としてCr:15~35を含有するNi基合金ロウ材において、Cu:0.3~3望ましくは1.5~3とともに、Fe:0.3~37を含有することを特徴とするNi基合金ろう材。表1-1参照。上記発明において、更に、Mo:0.5~3望ましくは1.5~2.5含有するものとすることにより、耐食性がさらに向上する。2Ni:45~58の範囲にあり、融点降下元素としてPとSiを、P:4~7、PSi:8.5~13、耐食性付与元素としてCr:22~35を含有するNi基合金ロウ材において、Mo:0.5~3望ましくは1.5~3とともに、Fe:0.3~23を含有することを特徴とする。表1-2参照。なお、表2を、別の観点Pの含有率を水準12に分けてから考察すると次の如く、各発明が帰納される。APが水準14.3~4.8の場合:Crの水準224.2~25.4水準327.6~30.5、Moの水準31.94~2.14とCuの水準31.78~2を組み合わせたとき、又は、Niの水準352.7~55.6のとき、孔食電位が高く、Feの0.3~1の少量含有の場合試料No.9は勿論、Feが1超~37の範囲試料No.34,5,7,8で耐食性に優れていることが分かる。上記から、下記1~3の各発明が帰納される。なお、この群の発明の場合、P含有率が低いため、PSiの範囲を、下限値0.5、上限値1減じたものとした。1Ni:15~30未満の範囲にあり、融点降下元素としてPとSiを、P:4~5、PSi:8.5~12、耐食性付与元素としてCr:26~35を含有するNi基合金ロウ材において、Cu:1.5~3望ましくは1.5~2.5及びMo:1.5~3望ましくは1.5~2.5を含有するとともに、Fe:28~37を含有することを特徴とする。即ち、Cr、Mo、Cuの全てを耐食性寄与範囲水準3に限定することにより、Ni含有率を耐食性寄与不明範囲水準1であっても耐食性が格段に向上する試料No.3。したがって、Feを37まで含有させることが可能となり、Niの大幅な減量が可能となる。なお、Feが37超となると、Cu、Crを耐食性寄与範囲ともに水準2としても、耐食性向上結果を得られない試料No.2。2Ni:30~45未満の範囲にあり、融点降下元素としてPとSiを、P:4~5未満、PSi:8~12、耐食性付与元素としてCr:15~35を含有するNi基合金ロウ材において、Cu:0.5~3を含有するとともに、Mo:1.5~3、Fe:15~28未満を含有することを特徴とするNi基合金ろう材。即ち、Ni含有率を耐食性寄与範囲水準2とした場合、Cuを耐食性寄与範囲水準23に限定するとともに、Moを耐食性寄与範囲水準23で添加することにより格段に耐食性が向上する。この場合も、Feを20以上とすることができ、Niの減量が可能となる。3Ni:45~58の範囲にあり、融点降下元素としてPとSiを、P:4~5、PSi:8~12、耐食性付与元素としてCr:15~35を含有するNi基合金ロウ材において、Cu:0.5~3及び/又はMo:0.5~3を含有するとともに、Fe:0.3~25を含有することを特徴とするNi基合金ろう材。即ち、Ni含有率を耐食性寄与範囲水準3とした場合において、Crを耐食性寄与範囲水準2で添加するか又はCuを耐食性寄与範囲水準23で添加した場合は、耐食性が格段に向上し、さらに、Moを耐食性寄与範囲で添加した場合は、耐食性がより向上する試料No.9。BPが水準25.5~6.2の場合:Niの水準238.1~39.2、水準352.7~55.6、Crの水準224.2~25.4水準327.6~30.5において、Cuの水準20.93~1.06、水準31.78~2を組み合わせ試験No.14,15,16,18、又は、当該組み合わせにおいてCuに代替してMoの水準31.94~2.146の場合試験No.17、孔食電位が高く、Feが0.3~1と少量の範囲の場合試料No.18は勿論、Feが3~23の範囲試験No.14~17で耐食性に優れていることが分かる。上記から、下記構成の発明が帰納される。Ni:30~58の範囲にあるとともに、融点降下元素としてPとSiを、P:5~7、PSi:9~13、耐食性付与元素としてCr:22~35を含有するNi基耐熱ロウ材において、Cu:0.5~3又はMo:1.5~3を含有するとともに、Fe:0.3~23を含有することを特徴とするNi基合金ろう材。即ち、Ni含有率を耐食性寄与範囲水準23とした場合において、Crを耐食性寄与範囲水準23で添加するとともに、Cuを耐食性寄与範囲水準23で添加するか、又はCuに代替してMoを耐食性寄与範囲水準3で添加した場合、孔食電位が高い。即ち、Feの0.3~1の少量含有の場合は勿論試料No.18、Feが3~23の範囲で耐食性に優れていることが分かる試料No.14~17。なお、試料No.13は、耐食性が従来例より低下しているが、Crが耐食性寄与不明範囲水準1の含有率でも、試験No.16では、耐食性が格段に向上していることを考慮すると、Feの含有率が過剰23超であることが原因と考えられる。さらに、Feの含有率が過剰の場合、耐食性に影響を与えることは、Pの各水準12におけるFeの含有率と耐食性の関係を示す図34からも伺える。また、本発明者らは、各試料について本願出願人が使用している冷却水系模擬試験水営業秘密を用いて冷却水系耐食性の試験を行った。それらの結果を表3に示す。表3において、評価基準は下記のとおりとした。×:従来例より低下、△:従来例と同等、○:従来例より向上、◎:従来例より格段に向上表3に示す結果から、Mo及び/又はCuを添加した系において、Niが水準238.1~39.2以上であれば、Tiの少量の水準10.16~0.26又は水準20.38~0.77であっても、冷却水系耐食性が向上することが分かった試料No.4~9、14~18。Moの水準31.94~2.14とTiの水準30.88~1.44を組み合わせると冷却水系耐食性は殆ど向上しない試料No.13。そして、Mo及びCuを添加しない系においても、Niが水準238.1~39.2でCrが水準327.6~30.5で、Ti0.38~0.77を水準20.38~0.77とすれば、冷却水系耐食性が向上する試料No.6。上記結果から下記構成のNi基合金ろう材が帰納できる。Ni:30~58の範囲にあり、融点降下元素としてPとSiを、P:4~7、PSi:8.5~13、耐食性付与元素としてCr:14~35を含有するNi基合金ロウ材において、Mo:0.5~3.0及び/又はCu:0.5~3とともにTi:0.01~3但し:Mo:1.5~3且つTi:0.8~3の組み合わせを除く。を含有し、さらに、Fe:0.3~30を含有することを特徴とするNi基合金ろう材。上記構成において、Ti:0.01~0.5を含有することが好ましい。高価なTiの節減につながるためである。さらに、下記構成のNi基合金ろう材も帰納できる。Ni:30~58の範囲にあり、融点降下元素としてPとSiを、P:4~7、PSi:8.5~13、耐食性付与元素としてCr:22~35を含有するNi基合金ロウ材において、Mo及びCuが実質的に無添加であるとともに、Ti:0.01~3を含有することを特徴とするNi基合金ろう材。"